(57)【要約】【課題】ハロゲン系難燃剤を含まず、防火地域又は準防火地域の防火基準を満足するとともに、耐候性にも優れた床材を提供することを目的としている。【解決手段】ポリエチレン樹脂を主成分として含む樹脂組成物を射出成形して得られる床材であって、前記樹脂組成物が、ハロゲン系難燃剤非含有で、ポリエチレン樹脂１００重量部に対し、リン系難燃剤を８〜２５重量部含み、平面視正方形をした床材本体部２の床材本体部２の正方形の２辺に沿って６つの雄型嵌合部４が間隔を隔てて設け、他の２辺に沿って、雄型嵌合部４が嵌合する雌型嵌合部３が雄型嵌合部４と同じ間隔で設け、雄型嵌合部４と雌型嵌合部３との嵌合によって同形の床材１と連結可能にした。【選択図】      図１
2014070384.tif 000002
【特許請求の範囲】
【請求項１】
ポリエチレン樹脂を主成分として含む樹脂組成物を射出成形して得られる床材であって、前記樹脂組成物が、ハロゲン系難燃剤非含有で、ポリエチレン樹脂１００重量部に対し、リン系難燃剤を８〜２５重量部含むことを特徴とする床材。
【請求項２】
上記リン系難燃剤が、含窒素リン化合物を含む請求項１に記載の床材。
【請求項３】
平面視正方形をした床材本体部を有し、この床材本体部の正方形の２辺に沿って複数の雄型嵌合部が間隔を隔てて設けられ、床材本体部の正方形の他の２辺に沿って、前記雄型嵌合部が嵌合する雌型嵌合部が雄型嵌合部と同じ間隔で設けられ、雄型嵌合部と雌型嵌合部との嵌合によって他の同形の床材と連結可能である請求項１または請求項２に記載の床材。
【発明の詳細な説明】
【技術分野】
【０００１】
本発明は、バルコニーや屋上の床面に敷設される床材に関する。
【背景技術】
【０００２】
樹脂製の床材は、難燃性を付与するために、ハロゲン系難燃剤（特に臭素系難燃剤）を含む樹脂組成物を用いて成形されていた。
しかし、ハロゲン系難燃剤は、燃焼時に有毒なガスを発生する恐れがある。そこで、水酸化物系無機難燃剤を含む第１の樹脂組成物を押出成形してなる下層と、燐酸エステル系難燃剤を含む第２の樹脂組成物を押出成形してなる上層とが積層された難燃性ノンハロゲン系床材が提案されている（特許文献１）。
【先行技術文献】
【特許文献】
【０００３】
【特許文献１】特開平７−８９０１４号公報
【発明の概要】
【発明が解決しようとする課題】
【０００４】
しかし、上記特許文献１に記載の床材の場合、上層を構成する第２の樹脂組成物は、ブリードアウトが発生するため、樹脂組成物中に、樹脂成分１００重量部に対して、燐酸エステル系難燃剤を１０重量部までしか添加できない。
すなわち、燐酸エステル系難燃剤の添加量が不十分で、上記特許文献１に記載の床材は、防火地域又は準防火地域の防火基準を満足するとは言えず、係る地域で使用できない。また、耐候性にも問題がある。
【０００５】
本発明は、上記事情に鑑みて、ハロゲン系難燃剤を含まず、防火地域又は準防火地域の防火基準を満足するとともに、耐候性にも優れた床材を提供することを目的としている。
【課題を解決するための手段】
【０００６】
上記目的を達成するために、本発明にかかる床材は、ポリエチレン樹脂を主成分として含む樹脂組成物を射出成形して得られる床材であって、前記樹脂組成物が、ハロゲン系難燃剤非含有で、ポリエチレン樹脂１００重量部に対し、リン系難燃剤を８〜２５重量部含むことを特徴としている。
【０００７】
本発明において、樹脂組成物中のリン系難燃剤の配合量は、ポリエチレン樹脂１００重量部に対し、リン系難燃剤を８〜２５重量部（好ましくは１０〜２０重量部）に限定されるが、その理由は、８重量部未満では、難燃効果が不十分で、２５重量部を超えると、ブリードアウトの問題が生じるとともに、衝撃強度にも問題が生じるためである。
【０００８】
本発明で用いられるリン系難燃剤としては、特に限定されないが、例えば、トリフェニルホスフェート、トリクレジルホスフェート、トリキシレルホスフェート、２−エチルヘキシルジフェニルホスフェートなどのリン酸エステル、メラミンホスフェート、メラミンピロホスフェート及びメラミンポリホスフェート、シクロホスファゼンオリゴマー、ポリホスファゼン、ポリリン酸アンモニウムなどの含窒素リン化合物が挙げられ、これらが単独であるいは混合して使用でき、少なくとも含窒素リン化合物を含むものが好ましい。
【０００９】
本発明で用いられるポリエチレン樹脂としては、低密度ポリエチレン、高密度ポリエチレン、直鎖状低密度ポリエチレンの一種あるいは混合体が挙げられる。
また、上記樹脂組成物中には、本発明の目的を阻害しない範囲で、必要に応じて、顔料、金属石鹸、帯電防止剤、耐候剤、酸化防止剤、抗菌剤、防腐剤、ロジン、石油樹脂、石油樹脂の誘導体、ワックス類、熱硬化性樹脂粉末、ゴム、熱可塑性エラストマー、相溶化剤、充填剤、可塑剤等の添加剤を添加することができる。
【００１０】
本発明の床材は、特に限定されないが、たとえば、平面視正方形をした床材本体部を有し、この床材本体部の正方形の２辺に沿って複数の雄型嵌合部が間隔を隔てて設けられ、床材本体部の正方形の他の２辺に沿って、前記雄型嵌合部が嵌合する雌型嵌合部が雄型嵌合部と同じ間隔で設けられ、雄型嵌合部と雌型嵌合部との嵌合によって他の同形の床材と連結可能である構成とすることが好ましい。
すなわち、上記のような構成とすることによって、隣接する床材の雌型嵌合部と雄型嵌合部とを嵌合して連結することができ、隙間なくきれいに敷設できるとともに、ずれ動くこともなくなる。また、風などによるめくれも少なくすることができる。
【発明の効果】
【００１１】
本発明にかかる床材は、以上のように、ポリエチレン樹脂を主成分として含む樹脂組成物を射出成形して得られる床材であって、前記樹脂組成物が、ハロゲン系難燃剤非含有で、ポリエチレン樹脂１００重量部に対し、リン系難燃剤を８〜２５重量部含むので、防火地域又は準防火地域の防火基準を満足する耐火性に優れたものとなる。
すなわち、射出成形では、表面にスキン層が形成され、このスキン層によって、ブリードアウトが抑えられる。結果として多量にリン系難燃剤を添加することができ、床材の難燃性を高めることができる。
しかも、ハロゲン系難燃剤（特に、臭素系難燃剤）より高い耐久性、耐候性を確保することができるとともに、着色に関しても臭素系難燃剤を用いた場合に比べ、明るい色を表現することが可能になる。
【００１２】
また、焼却処理した場合などにおいても、有毒なハロゲンガスが発生せず、環境にやさしく、かつ、軽量で敷設や搬送の作業性に優れる。
さらに、耐候剤や安定剤を配合した場合においても、上記スキン層が耐候剤や安定剤のブリードアウトを抑え、外観不良を招くことなく、高耐久性や高耐候性を確保することができる。
【図面の簡単な説明】
【００１３】
【図１】本発明にかかる床材の１つの実施の形態をあらわす平面図である。
【発明を実施するための形態】
【００１４】
以下に、本発明を、その実施の形態をあらわす図面を参照しつつ詳しく説明する。
図１は、本発明の床材の１つの実施の形態をあらわしている。
【００１５】
図１に示すように、この床材１は、全体が、ポリエチレン樹脂１００重量部に対し、リン系難燃剤を８〜２５重量部含み、ハロゲン系難燃剤非含有の樹脂組成物を射出成形することによって得られ、床材本体部２と、雌型嵌合部３と、雄型嵌合部４とを備えている。
【００１６】
床材本体部２は、外形が平面視略正方形をしているとともに、排水溝部２２によって区切られた９つのブロック状床面構成部２１を備えている。
排水溝部２２は、その底に水抜き孔２３が穿設されている。
【００１７】
雌型嵌合部３は、床材本体部２の正方形の隣接する２辺に沿ってそれぞれ６つずつ等間隔に設けられている。
また、各雌型嵌合部３は、床材本体部２の側面から突出するように設けられ、上下方向（床面に垂直方向）に貫通する嵌合孔３１を備えている。
【００１８】
雄型嵌合部４は、上記嵌合孔３１に嵌合する大きさをしていて、床材本体部２の正方形の隣接する２辺に沿ってそれぞれ６つずつ雌型嵌合部３の間隔と同じ等間隔に、床材本体部２の裏面側に脚状に突出するように設けられている。
すなわち、床材１は、雄型嵌合部４を、同形の床材１の雌型嵌合部３の嵌合孔３１に嵌合することによってつぎつぎに連結することができるようになっている。
【００１９】
この床材１は、上記のように、射出成形によって形成されるので、表面にスキン層が形成される。したがって、このスキン層によって、ブリードアウトが抑えられる。結果として多量にリン系難燃剤を添加することができ、床材の難燃性を高めることができる。
しかも、ハロゲン系難燃剤（特に、臭素系難燃剤）より高い耐久性、耐候性を確保することができるとともに、着色に関しても臭素系難燃剤を用いた場合に比べ、明るい色を表現することが可能になる。
【００２０】
また、焼却処理した場合などにおいても、有毒なハロゲンガスが発生せず、環境にやさしく、かつ、軽量で敷設や搬送の作業性に優れる。
さらに、耐候剤や安定剤を配合した場合においても、上記スキン層が耐候剤や安定剤のブリードアウトを抑え、外観不良を招くことなく、高耐久性や高耐候性を確保することができる。
【００２１】
そして、この床材１は、隣接する床材の雌型嵌合部３と雄型嵌合部４とを嵌合してつぎつぎに連結することができ、隙間なくきれいに敷設できるとともに、ずれ動くこともなくなる。また、風などによるめくれも少なくすることができる。
【００２２】
本発明は、上記の実施の形態に限定されない。例えば、上記の実施の形態では、床材本体が、平面視ほぼ正方形であったが、長方形や他の三角形や五角形などでも構わない。
上記の実施の形態では、床材本体の正方形の２辺に沿って６つの雌型嵌合部が設けられ、他の２辺に６つの雄型嵌合部が設けられていたが、同数であれは、５つ以下でも７つ以上でも構わない。
【００２３】
上記の実施の形態では、１つの床材が、雄型嵌合部および雌型嵌合部をそれぞれ備えていたが、雄型嵌合部および雌型嵌合部の一方のみ設けられいる床材と、雄型嵌合部および雌型嵌合部の他方のみ設けられいる床材とを組み合わせるようにしても構わない。
上記の実施の形態では、床材本体が９つの平面視ほぼ正方形のブロック状床面構成部に分かれていたが、ブロック状床面構成部は、４つでも構わないし、１つでも構わない。また、ブロック状床面構成部を平面視長方形としても構わないし、ブロック状床面構成部を形の異なる形状を組み合わせたモザイク状に設けるようにしても構わない。
【００２４】
以下に、本発明の具体的な実施例および比較例を説明する。
【００２５】
（実施例１）
ポリエチレン樹脂１００重量部、リン系難燃剤としてのポリリン酸アンモニウム１０重量部を主要成分として含む樹脂組成物Ａを用いて、図１に示す形状の床材を得た。
【００２６】
（実施例２）
リン系難燃剤１５重量部とした樹脂組成物Ｂを用いた以外は、上記実施例１と同様にして床材を得た。
【００２７】
（比較例１）
リン系難燃剤５重量部とした樹脂組成物Ｃを用いた以外は、上記実施例１と同様にして床材を得た。
【００２８】
（比較例２）
リン系難燃剤３０重量部とした樹脂組成物Ｄを用いた以外は、上記実施例１と同様にして床材を得た。
【００２９】
上記実施例１，２および比較例１，２で得られた床材について、以下のようにして衝撃強度、耐久性、耐候性、難燃性、ブリードアウトの有無を評価し、その結果を表１に示した。
なお、表１中、各評価項目とも、評価○は、従来の床材同様に床材として使用する上で問題がない、評価×は床材として用いる上で問題がある、をそれぞれあらわす。
【００３０】
〔衝撃強度〕
成形した床材の上に、錘を落下させ、割れの有無を確認する。
〔耐久性〕
Ａ  成形した床材に局部圧縮荷重をかけ荷重ごとの変形量を確認する。
Ｂ  ダンベル形状に配合品を成形し、オーブンで長時間過熱したものと強度劣化を確認する。
〔耐候性〕
促進試験機（ＭＷ）による、色差、クラック発生時間を確認する。
〔難燃性〕
飛び火試験受験により合否レベルを確認する。
〔ブリードアウト〕
製品保管状態で白化の有無を確認する。
【００３１】
【表１】
2014070384.tif 000003
【００３２】
上記表１から本発明の床材は、すべての評価項目を満足するとともに、難燃剤の配合量が少なくなると、難燃性に問題が発生し、難燃剤の量を増やしすぎると、衝撃強度が低下するとともに、ブリードアウトによって外観不良を起こすことがよくわかる。
【符号の説明】
【００３３】
１  床材
２  床材本体部
２１  ブロック状床面構成部
２２  排水溝部
２３  水抜き孔
３  雌型嵌合部
３１  嵌合孔
４  雄型嵌合部
【図１】
2014070384.tif 000004